(57)【要約】  有機、酸性又は塩基性材料からの過酷な溶媒条件に耐性がある、架橋構造のイソポーラスブロックコポリマー、及び調製方法が開示されている。【選択図】  図１
2020535301.tif 000002
【特許請求の範囲】
【請求項１】
少なくとも２つのポリマー鎖を含む自己組織化マルチブロック架橋ポリマー材料であって、ここで、各鎖は別個のブロックを持ち、且つ当該材料は少なくとも2つのクラスの細孔、マクロ細孔及びメソ細孔、を含み、その少なくとも1つのクラスの少なくとも一部はイソポーラスであり、ここで、少なくとも1つのブロックの少なくとも一部は少なくとも前記少なくとも２つのポリマー鎖上の少なくとも１つの上の少なくとも１つの異なる部位に架橋されている、材料。
【請求項２】
当該材料が非対称又は対称のいずれかである、請求項１に記載の材料。
【請求項３】
当該材料が、約１ｎｍから約２００ｎｍの範囲のメソポア、及び約２００ｎｍから約１００ミクロンのマクロポアを含む、請求項１に記載の材料。
【請求項４】
当該材料が二次元構造に形成される、請求項１に記載の材料。
【請求項５】
当該材料が三次元構造に形成される、請求項１に記載の材料。
【請求項６】
自己組織化マルチブロック架橋ポリマー材料を調製する方法であって、マルチブロックコポリマーからマクロポアとメソポアの両方でイソポーラス構造を形成すること、次いで、少なくとも１つのブロックの少なくとも一部を化学反応により架橋すること、を含む方法。
【請求項７】
前記イソポーラス材料が以下：
ａ．少なくとも１つの化学溶媒へのマルチブロックポリマー及び場合によって架橋剤の溶解、
ｂ．ポリマー溶液を基板もしくは金型上に、又はダイもしくはテンプレートを通して分配すること、
ｃ．化学溶媒の少なくとも一部の除去、
ｄ．前記ポリマーの少なくとも一部の沈殿を引き起こす非溶媒への暴露、
ｅ．場合によって、洗浄ステップ、
ｆ．場合によって、架橋剤への暴露、
ｇ．架橋反応、
によって形成される請求項６に記載の方法。
【請求項８】
前記架橋剤が、２つ以上の反応性チオールを有する多官能性チオール化合物、場合によりＵＶ照射曝露時にラジカルを生成する光開始剤を含み、且つ少なくとも１つのポリマーブロックの少なくとも一部が、少なくとも１つの反応性二重結合を含む架橋性ポリマー単位を含む、請求項７に記載の方法。
【請求項９】
前記ポリマーが、ＵＶ照射曝露時にラジカルを生成する光開始剤の有無にかかわらず、UV照射曝露時に架橋する少なくとも１つの芳香環を含む少なくとも１つのブロックを含有する、請求項７に記載の方法。
【請求項１０】
前記架橋剤が、臭素、塩素、又はヨウ素から選択される２つ以上の反応性ハロゲン基を有する多官能性ハロゲン化合物を含み、且つ少なくとも１つのポリマーブロックの少なくとも一部が、少なくとも１つの反応性アミンを含む架橋性ポリマー単位を含む、請求項７に記載の方法。
【請求項１１】
前記架橋剤が、２つ以上の反応性α、β−不飽和カルボニル単位を有する多官能性α、β−不飽和カルボニル化合物を含み、且つ架橋性ポリマー単位を含む少なくとも１つのポリマーブロックの少なくとも一部が、少なくとも１つの反応性アミンを含む、請求項７記載の方法。
【請求項１２】
前記架橋剤がハロゲン化物、及び少なくとも１つのα、β−不飽和カルボニル単位及び少なくとも１つのハロゲン化物を含む２つ以上の反応基を有するα、β−不飽和カルボニル化合物、及び少なくとも１つの反応性アミンを含む架橋性ポリマー単位を含む少なくとも１つのポリマーブロックの少なくとも一部、を含む、請求項７に記載の方法。
【請求項１３】
１つより多い別個のかがく反応が１つのポリマーブロックの少なくとも一部の上に架橋を生成する、請求項７に記載の方法。
【請求項１４】
興味対象の分析物を含有する媒体を請求項１の材料と接触させる、興味対象の分析物を分離する又は検出するプロセス。
【請求項１５】
プリーツパック、クロスフローカセット内のフラットシート、渦巻き型モジュール、中空繊維、中空繊維モジュール、又は請求項１の材料を含むセンサーなどのデバイス。
【請求項１６】
当該材料が、分離媒体として、又は望ましい保護特性を備えた布地として使用される、請求項１に記載の材料。
【請求項１７】
当該架橋材料が、非架橋材料と比較して、温度又は過酷な媒体に対する増加した耐性を示す、請求項１に記載の材料。
【発明の詳細な説明】
【技術分野】
【０００１】
関連特許出願への相互参照
本出願は、その全体は参照により本明細書に組み込まれる２０１７年９月１９日に出願された米国仮特許出願第６２／５６０，４５２号に対する優先権の利益を主張するものである。
【０００２】
発明の分野
架橋構造のイソポーラス(isoporous)ブロックコポリマー、及び有機、酸性又は塩基性材料由来の厳しい溶媒条件に耐性のある調製方法。
【背景技術】
【０００３】
発明の背景
自己組織化イソポーラス構造を達成するために使用されるマルチブロックコポリマーは、高フラックス(flux)、耐溶剤性、イソポーラス材料の生成に従順である。加えて、ブロックコポリマーの性質により、材料の多機能性が可能になるが、１つのブロックは（例えば、架橋されている場合）有意な耐薬品性を付与できるが、他のブロックは、他の機能、例えば、機械的完全性、を提供する。これらの材料は、分離用の耐薬品性膜として特に有用である。
【０００４】
細孔形成の前に、ブロック又はその他の、ポリマーの架橋が知られている。例えば、
Ｗａｎｇ  ｅｔ  ａｌ．  （Ｊ．  Ｍｅｍ．  Ｓｃｉ．，  ４７６，  ２０１５，  ４４９−４５６）；
Ｄｅｃｋｅｒ  ｅｔ  ａｌ．  （Ｍａｃｒｏｍｏｌ．  Ｃｈｅｍ．  Ｐｈｙｓ．  ２００，  １９９９，  １９６５−１９７４．）；
ＵＳ３８６４２２９；
ＵＳ８８６５８４１  Ｂ２;
を参照。
【図面の簡単な説明】
【０００５】
図面の簡単な説明
【図１】図１Ａ〜１Ｄは、架橋ポリ（イソプレン）−ｂ−ポリ（スチレン）−ｂ−ポリ（４−ビニルピリジン）イソポーラス非対称膜の走査型電子画像である（以下に、例えば、段落［００３８］に、記載される、テトラヒドロフラン（ＴＨＦ）暴露前及び後）。図２Ａは、ＴＨＦ曝露前の材料の選択的表面である。図３Ｂは、ＴＨＦ暴露後の材料の選択的表面である。
【図３】図３Ａ〜３Ｄは、架橋ポリ（イソプレン）−ｂ−ポリ（スチレン）−ｂ−ポリ（４−ビニルピリジン）イソポーラス非対称材料の走査電子画像である（以下で、例えば段落［００３８］で、説明する、プロピレングリコールモノメチルエーテルアセテート（ＰＧＭＥＡ）暴露の前及び後）。図３Ａは、ＰＧＭＥＡ曝露前の材料の断面図である。図３Ｂは、ＰＧＭＥＡ曝露前の材料の選択的表面である。図３Ｃは、ＰＧＭＥＡ曝露後の材料の断面図である。図３Ｄは、ＰＧＭＥＡ暴露後の材料の選択的表面である。
【図４】図４は、本発明の材料を製造するための方法の説明図である。
【図５】図５Ａは、本発明の材料のメソポーラス(mesoporous)領域でのポリマーマトリックスを架橋することの説明図である。図５Ｂは、本発明の材料のマクロポーラス領域でのポリマーマトリックスを架橋することの説明図である。図５Ｃは、本発明の材料のメソポーラスのポアライニングポリマー領域を架橋することの説明図である。
【発明の概要】
【発明が解決しようとする課題】
【０００６】
発明の概要
本発明は、階層的多孔性、イソポーラス架橋ブロックコポリマー構造、すなわち架橋構造、に関する。ここで、ブロックのうち少なくとも１つは、有機、酸性又は塩基性材料からの過酷な溶媒条件に対する耐薬品性を有するように化学的に修飾されており、且つその他のブロックは、さまざまな環境へのそれらの適合性を高めるために、前記構造体に機械的な完全性を提供する。マルチブロックポリマーは、イソポーラスマルチブロックポリマー材料の形成後に化学的に修飾及び架橋され、それにより、細孔を規定する壁面内及び壁面に沿った部位が架橋されている。
【課題を解決するための手段】
【０００７】
本発明はブロックコポリマー構造に関するものである。ここで、有機、酸性又は塩基性材料からの過酷な溶媒条件に耐薬品性を付与するために、ブロックのうち少なくとも１つが化学的に架橋されており、且つ、イソポロシティ（isoporosity,等孔性）が得られた後、さまざまな分離環境へのその適合性を高めるために、他のブロックは構造に機械的完全性を提供する。
【０００８】
本発明はまた、高い透過性及び優れた選択性を用いて興味対象の検体を分離することを包含する。膜は、興味対象の分析物を含有する非水性液体を、少なくとも2つの異なるポリマーブロックを有するイソポーラス架橋ブロックポリマー構造と接触させることにより、均一な多孔性を有する。
【０００９】
本発明はまた、有機、酸性又は塩基性液体によって生成される過酷な化学混合物からの高い透過性及び優れた選択性を用いて興味対象の検体を分離すること、及び前記混合物を前記イソポーラス架橋ブロックポリマー構造と接触させることにより、興味対象の前記検体を包含する。
【００１０】
本発明はまた、イソポロシティ（isoporosity,等孔性）が得られた後、等孔性が得られた後に、ブロックのうちの少なくとも１つを架橋反応で化学的に修飾することにより、イソポーラスブロックポリマー構造の完全性を維持するプロセスも包含する。
【発明を実施するための形態】
【００１１】
発明の詳細な説明
本発明は、少なくとも１つのマルチブロックポリマー（ＭＢＰ）、ここで少なくとも１つのＭＢＰのうち少なくとも１つのブロックが少なくとも架橋された部分を包含する、を含むイソポーラス構造、例えば、膜、フィルム、布地、モノリス、である。この文脈において、イソポーラスとは、実質的に狭い孔径分布を有することを意味する。架橋の組み込みにより、前記イソポーラスブロックコポリマー（ＢＣＰ）構造に耐薬品性が付与される。架橋された材料は、架橋されていない材料と比較して、温度又は過酷な媒体に対する耐性の増加を示し得る。自己組織化によって生成されたマルチブロックコポリマー（例えばＡーＢ、ＡーＢーＡ、ＡーＢーＣ、ＡーＢーＣーＡ、ＡーＢーＡーＢ、ＡーＢーＣーＤ、又はＡーＢーＣーＤーＥなど）構造の架橋ポリマーブロックのこの組み合わせにより、非水性液体媒体、例えば有機又は過酷な液体媒体、での分離のための高透過性及び高選択性のイソポーラス構造が得られる。当該材料は、少なくとも２つのクラスの細孔：  マクロ細孔及びメソ細孔、を含み、そのうちの少なくとも１つのクラスはイソポーラスである。メソ細孔は、約１ｎｍから２００ｎｍの孔径を有し得る。マクロ細孔は、約２００ｎｍから約１００ミクロンの孔径を有し得る。イソポーラス領域は、細孔（ボイド）、ポアライニングポリマー領域、及びポリマーマトリックス領域を含む。
【００１２】
ブロック共重合体構造の非限定的な例は、表１に特定されている。異なる文字は異なる化学種(chemistries)、［Ａ］、［Ｂ］、［Ｃ］など、を示す。表記−ｃｏ−は、特定のブロック内の化学種の混合物を示す。化学種の混合物の分布は、ブロック内で周期的（規則正しい）、ランダム／統計的、又は段階的であり得る。他の「複雑な」ブロック構造又はポリマーアーキテクチャも、材料が自己組織化されていれば、本発明に好適である。この文脈において、「複雑な」ブロック構造又はポリマーアーキテクチャは、少なくとも１つのブロックにおいて又はブロックに隣接する複数のモノマー、化学、構成、又は構造を意味する。異なるブロックコポリマーの出発材料の組み合わせは、別のこのような複雑なアーキテクチャである。
【００１３】
表１
【表１】
2020535301.tif 000003
【００１４】
本発明の架橋等孔構造は、非対称、対称、部分的に対称、又は部分的に非対称である。
【００１５】
本発明の架橋構造は、多孔質支持体によって支持されているか、又は支持されていない。本発明の架橋イソポーラス構造は、二次元（例えば、フィルム、フラットシート）又は三次元（例えば、モノリス、ビーズ、中空繊維、管状）構成の形態である。
【００１６】
本発明の架橋イソ多孔質構造体は、分離媒体として、又は望ましい保護特性を有する布地（例えば、衣類、包帯）として好適であり、及びしたがって、材料は、分離媒体として、又は望ましい保護特性を有する布地として使用できる。液体ベースの分離用途では、本発明の架橋イソポーラス構造に曝露される液体は、純粋な水溶液に限定されない。架橋により本発明の架橋イソポーラス構造に付与される化学的安定性により、膜に接触する溶液が、そうでなければ非架橋構造を劣化、分解、又は溶解させることができる水溶液と同様に、部分的又は完全に非水性液体を含有することできる。本発明の架橋イソポーラス構造が使用される過酷な媒体は、高酸性溶液、高塩基性溶液、石油化学製品、有機溶媒、及び他の有機小分子を包含する。ブロックコポリマーの架橋はまた、膜にさらなる耐熱性を与え、高温での操作を可能にする。
【００１７】
マルチブロックポリマーは、マルチブロックポリマー及び溶媒系を含む析出溶液から処理される場合、少なくとも部分的に自己組織化しなければならない。プロセス中に、溶媒系の少なくとも一部が除去される。次に、材料を相分離溶媒系に曝露さらし、ポリマー材料の少なくとも一部が沈殿するようにする。イソポーラス材料の細孔が形成されると、材料は化学反応により架橋され、それにより、材料表面架橋と侵入型細孔架橋の両方が発生し得る。これは、図４に図示されるように、細孔形成前に架橋が行われた場合には発生しない。架橋される多孔性材料の領域は、１つの領域に限定されない。例えば、マクロポーラス領域、又はメソポーラス領域、又はポアライニング領域、又はそれらのいずれの組み合わせが架橋されてもよい。図５Ａは、メソポーラス領域が架橋されている実施形態を示している。図５Ｂは、材料のマクロポーラス領域が架橋されている実施形態を示している。図５Ｃは、材料のメソ細孔のポアライニングポリマー領域が架橋されている実施形態を示している。
【００１８】
本発明を達成するための１つのアプローチは、
１）少なくとも１つの化学溶媒中のマルチブロックポリマー及び任意に(optionally)架橋剤を溶解すること、
２）ポリマー溶液を基板もしくは金型上に、又はダイもしくはテンプレートを通して分配すること、
３）化学溶媒の少なくとも一部を除去すること、
４）ポリマーの少なくとも一部の沈殿を引き起こす非溶媒への曝露、
５）オプションで、洗浄ステップ、
６）オプションで、架橋剤への曝露、
７）架橋反応。
である。
【００１９】
いくつかの実施形態において、架橋反応はチオール−エン反応であり、ここで、多官能性チオールの複数のチオール単位が複数の−エン（二重結合）単位と反応する。この実施形態の一例を以下に示すが、ここで、異なるポリマー鎖上のポリ（イソプレン）単位上の３つの二重結合は、三官能性チオール架橋剤と反応し、架橋を形成する。：
【化１】
2020535301.tif 000004
光開始剤（＊Ｒ３）は、反応を促進するＵＶ照射によりラジカルを生成する。一実施形態において、ラジカル発生剤は、ラジカルを生成するために熱的に活性化され得る。
いくつかの実施形態では、架橋反応は、以下に示すように、反応して架橋を形成する２つのポリスチレン単位のラジカル反応である：
【００２０】
いくつかの実施形態において、架橋反応は、以下に示すように、反応して架橋を形成する2つのポリスチレン単位のラジカル反応である。：
【化２】
2020535301.tif 000005
【００２１】
いくつかの実施形態において、架橋反応は、複数のアミン単位と反応する多官能性架橋剤を伴う。一実施形態において、多官能性架橋剤は、臭素、塩素、及びヨウ素から選択される２つ以上の反応性ハロゲン化物を含有する。ハロゲン化物は異なるアミン単位と反応して、架橋を生成する。このアプローチの一例を以下に示す。ここで、異なるポリマー鎖上のポリ（４−ビニルピリジン）の２つのビニルピリジン単位は、１，４−ジヨードブタンと反応して架橋を生じる。式中、Ｒ１及びＲ２は隣接するポリマー鎖部分を表し、ｙは４−ビニルピリジンブロックのビニルピリジンモノマー単位の数に等しい。：
【化３】
2020535301.tif 000006
【００２２】
別の実施形態において、多官能性架橋剤は、α、β−不飽和カルボニル単位の２つ以上の反応性二重結合を含有する。異なる二重結合は、アミンとのマイケル付加反応を受けて、架橋を生成する。ここで、Ｒ１及びＲ２は隣接するポリマー鎖部分を表し、ｙは４−ビニルピリジンブロックのビニルピリジンモノマー単位の数に等しく、Ｒ３は、以下に示すように、１〜１２の炭素原子の飽和又は不飽和炭素含有鎖として定義される。
【化４】
2020535301.tif 000007
【００２３】
一実施形態において、多官能性架橋剤は、前述の架橋化学の１つより多いタイプを含有する（例えば、反応性チオール単位及び反応性ハロゲン化物単位、又は反応性α、β−不飽和カルボニル及び反応性ハロゲン化物単位）。一実施形態において、Ｒ１及びＲ２が隣接するポリマー鎖部分を表し、ｙが４−ビニルピリジンブロックのビニルピリジンモノマー単位の数に等しく、Ｒ３が、以下に示すように、飽和又は不飽和炭素含有鎖として定義される。
【化５】
2020535301.tif 000008
【００２４】
別の実施形態において、１つより多い異なる架橋剤を架橋のために使用する。
【００２５】
一実施形態において、ブロックコポリマーは、トリブロックターポリマーであるポリ（イソプレン）−ｂ−（スチレン）−ｂ−（４−ビニルピリジン）（ＩＳＶ）である。ポリマーは、約０．３０ポリ（イソプレン）（ＰＩ）、０．５５ポリ（スチレン）（ＰＳ）、及び０．１５ポリ（４−ビニルピリジン）（Ｐ４ＶＰ）の体積分率を持つ。ポリマーは、約７：３  ジオキサン：ＴＨＦの質量比で、溶媒：１，４−ジオキサン及びテトラヒドロフラン（ＴＨＦ）の混合物に溶解される。架橋剤、ペンタエリスリトールテトラキス（３−メルカプトプロピオネート（ＰＥＴＭＰ）、及び光開始剤、１−ヒドロキシシクロヘキシルフェニルケトンをポリマー溶液に添加する。ＰＥＴＭＰはポリマーの質量の約２０％であり、光開始剤はポリマーの質量の約５％である。溶液は、段落［００３２］のアプローチによりＰＥＴ支持体上の自己組織化非対称膜に加工される。膜は、段落［００３３］のアプローチを使用して、周囲で２５４ｎｍのＵＶ照射に３０ｍＷ／ｃｍ２の線量で両側に(on  each  side)５分間曝露することにより架橋される。図１Ａ〜１Ｄ、２Ａ〜２Ｂ、及び３Ａ〜３Ｄに示すように、架橋後、膜は向上した耐溶剤性を示す。図１Ａは溶媒暴露前の膜断面の走査型電子顕微鏡（ＳＥＭ）画像を示し、図１Ｃはジメチルホルムアミド（ＤＭＦ）に１分間暴露した後の断面のＳＥＭ画像を示す。：  断面の多孔性は保持されている。図１Ｂは、溶媒暴露前の選択的表面層のＳＥＭ画像を示し、図１Ｄは、ＤＭＦへの１分間暴露後の選択的表面層のＳＥＭ画像を示している。：  断面の多孔性は保持され、耐溶剤性を示している。図２Ａは、溶媒暴露前の選択的表面層のＳＥＭ画像を示し、図２Ｂは、テトラヒドロフラン（ＴＨＦ）への１分間暴露後の選択的表面層のＳＥＭ画像を示している。：  表面の多孔性は保持され、耐溶剤性を示している。図３Ａは、溶媒暴露前の膜断面の走査電子顕微鏡（ＳＥＭ）画像を示し、図３Ｃは、プロピレングリコールモノメチルエーテルアセテート（ＰＧＭＥＡ）に１分間暴露した後の断面のＳＥＭ画像を示している。：  断面多孔性は保持されている。図３Ｂは、溶剤暴露前の選択的表面層のＳＥＭ画像を示し、図３Ｄは、ＰＧＭＥＡへの１分間暴露後の選択的表面層のＳＥＭ画像を示している。：  表面多孔性は保持され、耐溶剤性を示している。架橋しないと、３つの溶媒は表面の多孔性を破壊し、膜を溶解する。
【００２６】
いくつかの実施形態において、本発明の材料は、プリーツパック、クロスフローカセット内のフラットシート、渦巻き型モジュール、中空繊維、中空繊維モジュール、を包含するデバイスとして、又はセンサーとして包装される。一実施形態において、デバイスは、本発明の１つより多い異なる材料を利用する。
【００２７】
一実施形態において、材料又は本発明の材料を含むデバイスは、１つの刺激／（複数の）刺激に対して検出可能な応答を有する。例えば、材料又はデバイスは、特定の刺激に対して検出可能な光化学的又は電気化学的応答を有する場合がある。
【００２８】
いくつかの実施形態では、材料、又は本発明の材料を含むデバイスは、興味対象の分析物が材料又はデバイスに接触する興味対象の分析物を含有する媒体中で分離されるプロセスにおいて使用される。そのようなプロセスの１つにおいて、興味対象の分析物が結合と溶出によって分離される。別のそのようなプロセスでは、溶質又は懸濁粒子はろ過によって分離される。別のこのようなプロセスでは、結合と溶出の両方、及びろ過メカニズムによる分離が組み込まれている。
【００２９】
いくつかの実施形態において、材料、又は本発明の材料を含むデバイスは、興味対象の分析物が材料又はデバイスに接触する興味対象の分析物を含む媒体で検出されるプロセスにおいて使用される。そのようなプロセスの１つでは、興味対象の分析物は、興味対象の分析物の存在に対する材料／デバイスの応答によって検出される。
【００３０】
いくつかの実施形態において、本発明の１つより多い異なる材料がキットとして一緒に包装される。他の実施形態において、本発明の材料を含む１つより多いデバイスがキットとして一緒に包装される。例えば、キットは、本発明の複数の材料を包含し得る。；材料は同じでも異なっていてもよい。例えば、キットは、本発明の材料を含む複数のデバイスを包含してもよい。；デバイスは同じでも異なっていてもかまわない。
【００３１】
いくつかの実施形態において、本発明の材料は、支持体又は織物によって固定されるか、又は一体化される。例えば、材料は、機械的完全性のために多孔性又は非多孔性の支持体に支持されてもよい。別の例では、材料は、衣服、例えば気体透過性であるが耐溶剤性の衣服など、用の織物と一体化されてもよい。
【００３２】
本発明の製造のための１つのアプローチは、架橋されるべきイソポーラスブロックコポリマー材料を後修飾することである。このアプローチは、マルチブロックポリマーを直接化学的に修飾することを伴う。
【００３３】
架橋及び化学種(chemistry)の含有量は制御可能である。これは、架橋剤の含有量又は架橋条件、例えばＵＶ線量、温度、架橋剤濃度、を変えることにより制御される。１つ以上の異なる架橋化学種及び／又は１つ以上の異なるポリマーブロックが使用されてもよい。
【００３４】
１つの変形例は、構成コポリマーの１つより多いブロックの部分的又は完全な架橋単位である。どのブロック（複数可）が架橋されているかは、構造のメジャーな表面を含むブロックに限定されない。
【００３５】
多孔質材料は、単位（ｎｍ）増分及びその間の範囲で、約５ｎｍから約５００ｎｍの厚さを有する層を有し、且つ、直径約１ｎｍ〜約２００ｎｍの複数のメソ細孔を有する層を前記層に有する。一実施形態において、メソ細孔は約１ｎｍから約２００ｎｍの範囲にある。一実施形態において、メソ細孔は約３ｎｍから約２００ｎｍの範囲にある。一実施形態において、メソ細孔は約５ｎｍから約２００ｎｍの範囲にある。一実施形態において、メソ細孔は約１ｎｍから約１００ｎｍの範囲にある。一実施形態において、メソ細孔は約５ｎｍから約１００ｎｍの範囲にある。一実施形態において、メソ細孔は約１０ｎｍから約１００ｎｍの範囲にある。材料は、約２ミクロンから約５００ミクロンの厚さを有するバルク層を有してもよく、約２００ｎｍから約１００ミクロンのサイズのマクロポアを包含する。ブロックコポリマーの少なくとも1つのブロックの少なくとも一部の中/上に、架橋を組み込んだイソポーラスブロックコポリマー膜。これにより、膜に耐薬品性が付与される。架橋された材料は、架橋されていない材料と比較して、温度又は過酷な媒体に対する耐性が向上している。
【００３６】
膜のメソポーラス領域の孔径も制御可能である。
【００３７】
ポリマーは、本発明の方法により自己組織化し且つ多孔質材料を形成できること、及び少なくとも１つのブロックの少なくとも一部をその後架橋できるという条件で、任意の方法で合成することができる。
【００３８】
本発明の利点は、自己組織化プロセスに必要な熱アニーリング、多孔性を形成するために除去を必要とする無駄な材料がなく、機械的安定性のために厚い材料を可能にし、自立材料を可能にし、表面アクセシビリティを高める非対称構造を可能にする。
【符号の説明】
【００３９】
図１〜５のうち選択されたフィーチャの表
ラベル    フィーチャ
１０      メソポーラス領域のポリマーマトリックス
２０      メソポーラスのポアライニングポリマー領域
３０      メソポア（ボイド）
４０      マクロポーラス領域のポリマーマトリックス
５０      マクロポーラス領域のポアライニングポリマー領域
６０      マクロポア（ボイド）
１００    メソポーラス領域の架橋ポリマーマトリックス
１１０    マクロポーラス領域の架橋ポリマーマトリックス
１２０    メソポーラス領域の架橋ポアライニングポリマー領域
１３０    架橋反応
１４０    貯蔵容器中の架橋剤を含むか、又は含まないポリマー溶液
１４５    貯蔵容器
１５０    ポリマー溶液を所望の構成に分配すること
１６０    自己組織化ポリマー溶液
１７０    非溶媒への暴露
１８０    非溶媒分子
１９０    沈殿性高分子材料
２１０    多孔質架橋ポリマー材料
【図１】
2020535301.tif 000009
【図２】
2020535301.tif 000010
【図３】
2020535301.tif 000011
【図４】
2020535301.tif 000012
【図５Ａ】
2020535301.tif 000013
【図５Ｂ】
2020535301.tif 000014
【図５Ｃ】
2020535301.tif 000015
【国際調査報告】
2020535301.tif 000016